СТАЛЬ
STEEL

Изобретение относится к области металлургии, в частности к составам сталей, которые могут быть использованы в автомобильной промышленности.
Известна сталь, содержащая, мас.%: углерод 0,12-0,15; кремний 0,01-0,1; марганец 0,3-0,6; хром 2,0-2,5; алюминий 0,005-0,04; иттрий 0,0005-0,01; медь 0,01-0,25; барий 0,0005-0,01; железо - остальное [1].
Задачей изобретения является повышение прочности стали.
Технический результат достигается тем, что сталь, содержащая углерод, кремний, марганец, хром, алюминий, медь, барий, железо, дополнительно включает цирконий, ванадий, теллур и находятся при следующем соотношении, мас.%. углерод 0,1-0,15; кремний 0,15-0,2; марганец 0,3-0,5; хром 0,1-0,15; алюминий 0,4-0,6; медь 1,0-1,3; барий 0,0008-0,0012; цирконий 0,1-0,15; ванадий 0,3-0,4; теллур 0,0008-0,0012; железо - остальное.
В таблице приведены составы стали.
Таблица
Компоненты
Состав, мас.%:
1
2
3
Углерод
0,1
0,13
0,15
Кремний
0,15
0,17
0,2
Марганец
0,5
0,4
0,3
Хром
0,1
0,13
0,15
Алюминий
0,4
0,5
0,6
Медь
1,3
1,15
1,0
Продолжение таблицы
Компоненты
Состав, мас.%:
1
2
3
Барий
0,0008
0,001
0,0012
Цирконий
0,1
0,13
0,15
Ванадий
0,4
0,35
0,3
Теллур
0,0008
0,001
0,0012
Железо
остальное
остальное
остальное
Предел прочности, кг/мм<sup>2</sup>
~100
~100
~100
В составе стали компоненты проявляют себя следующим образом. Хром и теллур стабилизируют карбиды, повышают твердость стали. Медь, ванадий, цирконий повышают прочность стали. Алюминий, барий выполняют функцию раскислителей.
Сталь может быть выплавлена в индукционных печах. Основной исходный материал - специально приготовленная шихта и стальной лом. Отливки подвергают нагреву до температуры 1100-1150°C и закалке в воде.
Источник информации
1. JP 2005-133167, С22С 38/00, 2005.